(57)【要約】【課題】活物質層における電子伝導を従来よりも良好にした電極を提供する。【解決手段】活物質粒子からなる活物質粉末と、固体電解質粒子からなる固体電解質粉末とを含有する活物質層を備える電極である。この電極の活物質粒子（即ち、活物質粉末）は、チタン酸リチウムである。また、当該活物質層はさらに、薄片状黒鉛を含有し、その薄片状黒鉛の平均厚さが５０〜５００ｎｍで、平均粒径が２〜２０μｍである。このような構成を備える電極は、全固体型非水電解質電池１００の正極電極１、あるいは負極電極２として利用することができる。【選択図】図１
2012243645.tif 000002
【特許請求の範囲】
【請求項１】
活物質粒子からなる活物質粉末と、固体電解質粒子からなる固体電解質粉末とを含有する活物質層を備える電極であって、
前記活物質粒子は、チタン酸リチウムであり、
前記活物質層はさらに、薄片状黒鉛を含有し、
当該薄片状黒鉛の平均厚さが５０〜５００ｎｍで、薄片状黒鉛の平均粒径が２〜２０μｍであることを特徴とする電極。
【請求項２】
前記薄片状黒鉛のｄ値が０．３３５ｎｍ以上、０．３４４ｎｍ以下であることを特徴とする請求項１に記載の電極。
ここで、ｄ値は、（００２）面の面間隔である。
【請求項３】
前記活物質層における前記薄片状黒鉛の含有量は、質量％で２以上、１６以下であることを特徴とする請求項１または２に記載の電極。
【請求項４】
正極電極と、負極電極と、これら電極間に配される固体電解質層と、を備える全固体型非水電解質電池であって、
前記正極電極、または負極電極のいずれかに、請求項１〜３のいずれか一項に記載の電極を利用したことを特徴とする全固体型非水電解質電池。
【請求項５】
前記負極電極は、請求項１〜３のいずれか一項に記載の電極であることを特徴とする請求項４に記載の全固体型非水電解質電池。
【発明の詳細な説明】
【技術分野】
【０００１】
本発明は、活物質としてチタン酸リチウムを利用した電極、およびその電極を用いた全固体型非水電解質電池に関する。
【背景技術】
【０００２】
充放電を繰り返すことを前提とした電気機器の電源として、正極電極と負極電極とこれら電極の間に配される電解質層とを備える非水電解質電池が利用されている。この電池に備わる電極はさらに、集電機能を有する集電体と、活物質を含む活物質層とを備える。このような非水電解質電池のなかでも特に、正・負極電極間のＬｉイオンの移動により充放電を行う非水電解質電池は、小型でありながら高い放電容量を備える。
【０００３】
上記非水電解質電池の電極に使用される活物質として、チタン酸リチウムが注目されている。例えば、特許文献１には、正極活物質としてチタン酸リチウムを利用し、電解質層として有機電解液とセパレーターとの組み合わせを利用している。
【０００４】
ここで、有機電解液やゲル状高分子を用いる非水電解質電池には、液の沸騰や液漏れなどの問題があった。その問題を解決するために、電解質層を固体とした全固体型非水電解質電池が提案されている。しかし、全固体型非水電解質電池は、放電容量などの電池性能の点で有機電解液を利用した非水電解質電池に劣るという問題がある。そこで、例えば、特許文献２に開示される全固体型非水電解質電池では、電極の活物質層中に活物質粉末と固体電解質粉末と導電助剤とを含有させている。このように、活物質層に固体電解質粉末を含有させることで、活物質層における活物質粒子間のＬｉイオンの伝導を円滑にすると共に、活物質層に導電助剤を含有させることで、活物質粒子間の電子伝導を円滑にし、全固体型非水電解質電池の性能を向上させることができる。
【先行技術文献】
【特許文献】
【０００５】
【特許文献１】特開２００６−２０２５５２号公報
【特許文献２】特開２００８−１３５３７９号公報
【発明の概要】
【発明が解決しようとする課題】
【０００６】
特許文献２の構成を採用したとしても、全固体型非水電解質電池の電池性能は、なお十分とは言い難かった。その原因は、導電助剤による活物質粒子間の電子伝導パスが十分に確保されていないからではないかと推察される。
【０００７】
本発明は上記事情に鑑みてなされたものであり、その目的の一つは、活物質層における活物質粒子間の電子伝導を従来よりも良好にした電極を提供することにある。また、本発明の別の目的は、本発明電極を使用することで、従来の全固体型非水電解質電池よりも優れた電池性能を発揮する全固体型非水電解質電池を提供することにある。
【課題を解決するための手段】
【０００８】
本発明者らは、上記課題について鋭意検討した結果、活物質層に含有させる導電助剤の形状に原因があるとの知見を得た。この知見に基づいて本発明電極を以下に規定する。
【０００９】
（１）本発明電極は、活物質粒子からなる活物質粉末と、固体電解質粒子からなる固体電解質粉末とを含有する活物質層を備える電極である。この本発明電極の活物質層に含まれる活物質粒子（即ち、活物質粉末）は、チタン酸リチウムである。そして、本発明電極の活物質層はさらに、薄片状黒鉛を含有し、その薄片状黒鉛の平均厚さが５０〜５００ｎｍで、薄片状黒鉛の平均粒径が２〜２０μｍであることを特徴とする。ここで、薄片状黒鉛の厚みはＳＥＭ観察（ｎは５０以上）により測定し、薄片状黒鉛の平面部の平均粒径は、粒度分布測定機を用いて求めたＤ５０（累積質量百分率５０％）の値である。
【００１０】
本発明者らの検討の結果、アセチレンブラックなどの粒子状の導電助剤は、その嵩密度が高いため、活物質層に空隙を生成し易く、その結果として、活物質層における活物質粒子の利用率を低下させたり、活物質層の成形性を低下させたりするとの知見を得ている。また、気相法炭素繊維（いわゆるカーボンナノチューブ）などの繊維状の導電助剤は、活物質層の成形時に絡まり易く、その結果として、活物質層の一部に局在して、活物質層における活物質粒子の利用率を低下させたり、活物質層の成形性を低下させたりするとの知見と得ている。これに対して、薄片状黒鉛の中でも特に本発明に規定する寸法の薄片状黒鉛を導電助剤に用いれば、粒子状導電助剤や繊維状導電助剤に比べて、活物質層に満遍なく分散し、しかも活物質層に形成される空隙を小さくできる。その結果、本発明電極における活物質粒子間の電子伝導性は、粒子状導電助剤や繊維状導電助剤、本発明の規定を外れる薄片状黒鉛を含む電極に比べて、格段に向上する。そのため、本発明電極を全固体型非水電解質電池の電極として利用したときに、当該電池の電池性能を向上させることができる。
【００１１】
なお、本発明電極は、正極電極として利用することもできるし、負極電極として利用することもできる。また、本発明電極を、有機電解液やゲル状高分子の電解質を利用した非水電解質電池の電極として利用しても良い。
【００１２】
（２）本発明電極の一形態として、薄片状黒鉛のｄ値が０．３３５ｎｍ以上、０．３４４ｎｍ以下であることが好ましい。なお、ｄ値とは、薄片状黒鉛の（００２）面の面間隔のことである。
【００１３】
薄片状黒鉛のｄ値を上記範囲とすることで、薄片状黒鉛が活物質粒子間の電子伝導パスとして最も効果的に機能する。
【００１４】
（３）本発明電極の一形態として、前記活物質層における前記薄片状黒鉛の含有量は、質量％で２以上、１６以下であることが好ましい。
【００１５】
導電助剤である薄片状黒鉛の含有量を２質量％以上とすることで、活物質層に導電助剤を含ませた効果を十分に発揮させることができる。また、当該含有量を１６質量％以下とすることで、活物質層における活物質粒子の量が少なくなり過ぎることを回避でき、かつ初期の不可逆容量を減らすことができる。
【００１６】
（４）本発明全固体型非水電解質電池は、正極電極と、負極電極と、これら電極間に配される固体電解質層と、を備える全固体型非水電解質電池であって、正極電極、または負極電極のいずれかに、上記（１）〜（３）の本発明電極を利用したことを特徴とする。
【００１７】
既に説明したように、本発明電極では、活物質粉末と固体電解質粉末との総接触面積が大きいため、電極の活物質層中のＬｉイオン電導性が高い。そのため、その本発明電極を利用した本発明全固体型非水電解質電池は、放電容量などの電池性能に優れた全固体型非水電解質電池となる。
【００１８】
（５）本発明全固体型非水電解質電池の一形態として、負極電極を本発明電極とすることが好ましい。その場合、正極電極は、特に限定されない。例えば、正極活物質としてコバルト酸リチウム（ＬｉＣｏＯ２）などの層状岩塩型化合物や、ＬｉＮｉ１／３Ｍｎ１／３Ｃｏ１／３Ｏ２、ＬｉＮｉ０．８Ｃｏ０．１５Ａｌ０．０５Ｏ２などを含む正極電極を利用することができる。
【００１９】
負極活物質としてチタン酸リチウムを利用すると、高起電力の全固体型非水電解質電池とすることができる。
【発明の効果】
【００２０】
本発明電極によれば、従来の全固体型非水電解質電池よりも優れた電池性能を備える全固体型非水電解質電池を作製することができる。
【図面の簡単な説明】
【００２１】
【図１】実施形態に記載の全固体型非水電解質電池の縦断面図である。
【発明を実施するための形態】
【００２２】
＜全固体型非水電解質電池の全体構成＞
図１に示す全固体型非水電解質電池１００は、正極電極１、固体電解質層（ＳＥ層）３、および負極電極２を備える。正極電極１はさらに正極集電体１１と正極活物質層１２を、負極電極２はさらに負極集電体２１と負極活物質層２２とを備える。この電池１００の最も特徴とするところは、正極電極１、もしくは負極電極２のいずれか一方に下記本発明電極を採用したことにある。
【００２３】
＜電極＞
本発明電極は、少なくとも活物質層を備えていれば良い。本実施形態では、活物質層に加えて集電体を備える本発明電極を例にして説明する。この本発明電極を、正極電極１に用いるか負極電極２に用いるかに関わらず、本発明電極の活物質層は、チタン酸リチウム粒子からなる活物質粉末と、固体電解質粒子からなる固体電解質粉末と、薄片状黒鉛と、を含む。
【００２４】
≪活物質粉末≫
活物質であるチタン酸リチウムとしては、組成式Ｌｉ４Ｔｉ５Ｏ１２で表されるものが挙げられる。その他、Ｌｉ２ＴｉＯ３などを利用することもできる。なお、これらの組成式の一部が他の元素に置換されていても良い。例えば、Ｌｉの２％ｍｏｌ以下、もしくはＴｉの４％ｍｏｌ以下が、Ｍｇ、Ａｌ、または３ｄ元素などで置換されても良い。
【００２５】
≪固体電解質粉末≫
固体電解質粉末を構成する固体電解質粒子としては、酸化物系や硫化物系を利用することができる。酸化物固体電解質としては、例えば、ＬｉＰＯＮを挙げることができる。硫化物固体電解質としては、例えば、Ｌｉ２Ｓ−Ｐ２Ｓ５（必要に応じてＰ２Ｏ５などの酸化物を含んでいても良い）を挙げることができる。特に、硫化物固体電解質粒子は、低硬度で変形し易いので、電極の作製時に活物質粒子に密着し易いため、好ましい。
【００２６】
≪薄片状黒鉛≫
薄片状黒鉛は、粒子状でも繊維状でもない、平板状の黒鉛である。この薄片状黒鉛の平均厚さは５０〜５００ｎｍで、かつ薄片状黒鉛の平均粒径が２〜２０μｍである。薄片状黒鉛の平均厚さは、ＳＥＭ観察した少なくとも５０個以上の薄片状黒鉛で測定した値の平均値である。また、薄片状黒鉛の平均粒径は粒度分布測定機によるＤ５０％累積値である。薄片状黒鉛を平面視したときの形状は、円を含む楕円形、多角形、異形のいずれでも良い。
【００２７】
また、薄片状黒鉛のｄ値は、０．３３５ｎｍ以上、０．３４４ｎｍ以下とすることが好ましい。薄片状黒鉛のｄ値を上記範囲とすることで、薄片状黒鉛が活物質粒子間の電子伝導パスとして最も効果的に機能する。ここで、ｄ値とは黒鉛の（００２）面の面間隔のことであり、Ｘ線広角回折により測定することができる。
【００２８】
ここで、上記ｄ値が大きくなると、ハードカーボン（難黒鉛化性炭素）に近づいていき、薄片化しにくくなると考えられると共に、ハードカーボンは不規則な形状のため、目的とする薄片状黒鉛が得られ難くなる。また、ハードカーボンは塑性変形が起こりにくく、成形体にした際、スプリングバックにより電極中に空隙が出来易くなる。
【００２９】
≪その他の含有物≫
電極の活物質層は、ポリフッ化ビニリデン（ＰＶＤＦ）などの結着剤を含んでいても良い。結着剤はあくまで補助的なものであるので、活物質層における含有量が高すぎると、電池性能を低下させる。そのため、活物質層における結着剤の含有量は、体積％で１５％以下とすることが好ましい。
【００３０】
≪各物質の配合比≫
活物質層に含まれる活物質粉末は、電池反応の主体となるものであるので、活物質層において十分な量を占める必要がある。具体的には、活物質層におけるその含有量は、質量％で４０〜９０とすることが好ましい。また、活物質層に含まれる固体電解質粉末は、活物質粒子間のＬｉイオン伝導を補助するためのものであるので、活物質層におけるその含有量は、質量％で１０〜６０とすることが好ましい。最後に、活物質層に含まれる薄片状黒鉛は、活物質粒子間の電子伝導を補助するためのものであるので、活物質層におけるその含有量は、質量％で２〜１６とすることが好ましい。但し、薄片状黒鉛は、負極活物質層において負極活物質として機能し得る。
【００３１】
≪集電体≫
本発明電極の集電体は、導電材料のみから構成されていても良いし、絶縁基板上に導電材料の膜を形成したもので構成されていても良い。後者の場合、導電材料の膜が集電体として機能する。導電材料としては、正極集電体１１の場合、ＡｌやＮｉ、これらの合金、ステンレスから選択される１種を好適に利用することができるし、負極集電体２１の場合、Ｃｕ、Ｎｉ、Ｆｅ、Ｃｒ、及びこれらの合金（例えば、ステンレス）から選択される１種を好適に利用できる。
【００３２】
＜本発明電極を負極電極とする場合＞
上述した本発明電極を負極電極２として使用する場合、正極電極１の正極活物質層１１における正極活物質にはチタン酸リチウムとは異なるものを使用する。例えば、正極活物質としては、層状岩塩型の結晶構造を有する物質、例えば、ＬｉαＸβ（１−Ｘ）Ｏ２（αはＣｏ，Ｎｉ，Ｍｎから選択される１種、βはＦｅ，Ａｌ，Ｔｉ，Ｃｒ，Ｚｎ，Ｍｏ，Ｂｉから選択される１種、Ｘは０．５以上）で表される物質を利用することが好ましい。その具体例としては、ＬｉＣｏＯ２やＬｉＮｉＯ２、ＬｉＭｎＯ２、ＬｉＮｉ０．５Ｍｎ０．５Ｏ２、ＬｉＣｏ０．５Ｆｅ０．５Ｏ２、ＬｉＣｏ０．５Ａｌ０．５Ｏ２、ＬｉＮｉ１／３Ｍｎ１／３Ｃｏ１／３Ｏ２、ＬｉＮｉ０．８Ｃｏ０．１５Ａｌ０．０５Ｏ２などを挙げることができる。その他、正極活物質として、スピネル型の結晶構造を有する物質（例えば、ＬｉＭｎ２Ｏ４など）や、オリビン型の結晶構造を有する物質（例えば、ＬｉＸＦｅＰＯ４（０＜Ｘ＜１））を用いることもできる。
【００３３】
この場合の正極活物質層１２にも、本発明電極と同様に、正極活物質層１２におけるＬｉイオン伝導性を向上させるために、固体電解質粒子を含有させることが好ましい。この固体電解質粒子は硫化物系とすることが好ましい。その他、正極活物質層１２は、導電助剤や結着剤を含んでいても良い。
【００３４】
ここで、正極活物質層１２に含有させる固体電解質粒子が硫化物系である場合、硫化物固体電解質粒子と、酸化物の正極活物質粒子とが反応して、両粒子の界面近傍に高抵抗層が形成されることがある。そこで、正極活物質粒子の表面には、非晶質のＬｉイオン伝導性酸化物、例えば、ＬｉＮｂＯ３やＬｉＴａＯ３などの被膜を形成することが好ましい。この被膜を形成することで、正極活物質粒子と固体電解質粒子との界面近傍の高抵抗化を抑制することができる。この被膜は静電噴霧法などにより形成することができる。被膜の厚さは、５０ｎｍ以下、より好ましくは７ｎｍとする。
【００３５】
正極活物質層１２は、粉末成形法で形成しても良いし、気相法で形成しても良い。特に、粉末成形法が簡便で好ましい。
【００３６】
＜本発明電極を正極電極とする場合＞
上述した本発明電極を正極電極１として使用する場合、負極電極２の負極活物質層２２における負極活物質にはチタン酸リチウムとは異なるものを使用する。例えば、ＣやＳｉなどのＬｉと合金を形成する元素、あるいは金属Ｌｉなどを利用することができる。特に、金属Ｌｉは、第１サイクル目の充放電サイクルにおいて、充電容量に対して放電容量が大幅に小さくなるという問題（即ち、不可逆容量が生じる問題）を解決することができる。
【００３７】
負極活物質層２２は、粉末成形法で形成しても良いし、気相法で形成しても良い。負極活物質に金属Ｌｉを利用する場合、金属Ｌｉ箔をＳＥ層３に貼り合わせることで、負極活物質層２２を形成することもできる。
【００３８】
＜ＳＥ層＞
ＳＥ層３は、正極電極１と負極電極２との間に配置され、両電極１，２間を絶縁する層である。このＳＥ層３に要求される特性は、低電子伝導性でかつ高Ｌｉイオン伝導性であることである。ＳＥ層３の構成材料には、電極の説明の際に挙げた酸化物固体電解質や硫化物固体電解質を利用できる。なお、ＳＥ層３に使用する固体電解質と電極に使用する固体電解質とは異なっていても良いが、同じとすることが好ましい。
【００３９】
＜全固体型非水電解質電池の効果＞
本発明電極を使用した全固体型非水電解質電池１００によれば、薄片状黒鉛からなる導電助剤が活物質粒子間の電子伝導パスとして効果的に機能するため、従来よりも優れた電池性能を発揮する。また、薄片状黒鉛の嵩密度が低いため、活物質層における物質の充填率が向上し、活物質層が欠け難くなる。
【００４０】
＜全固体型非水電解質電池の製造方法＞
上記全固体型非水電解質電池１００は、例えば、以下のようにして作製することができる。もちろん、以下の製造方法に限定されるわけではない。
【００４１】
≪製造方法１≫
第１に、ＳＥ層３をまず粉末成形法で作製し、次いでそのＳＥ層３の表面に粉末成形法により正極活物質層１２と負極活物質層２２を作製する方法が挙げられる。この場合、正極集電体１１と負極集電体２１は、後から正極活物質層１２と負極活物質層２２に接合すると良い。もちろん、両集電体１１，２１を粉末成形型内に配置しておいて、活物質層１２，２２の成形と同時に活物質層１２，２２に集電体１１，２１が接合されるようにしても良い。
【００４２】
≪製造方法２≫
第２に、正負いずれかの電極をまず作製し、その電極を基板として残りの層を順次積層する方法が挙げられる。例えば、本発明電極を正極電極１とする場合、型内に配置したＡｌ箔などの正極集電体１１の上に、チタン酸リチウム粉末と固体電解質粉末と薄片状黒鉛の混合粉末を充填し、プレスすることで、正極電極１を作製する。次いで、その正極電極１の上に、ＳＥ層３と負極電極２を積層していく。ＳＥ層３と負極電極２は粉末成形法や気相法などで適宜積層していけば良い。
【００４３】
≪製造方法３≫
第３に、正極電極１と負極電極２を個別に作製し、これら電極１，２の間に粉末状の固体電解質粉末を配置して、全体をプレスする方法が挙げられる。電極１，２は、個別に作製する段階で集電体１１，２１を有していても良いし、有していなくても良い。後者の場合、電極１，２と固体電解質粉末とをプレスした後に、集電体１１，２１をプレス体に接合すれば良い。
【００４４】
＜実施例１＞
本実施例では、チタン酸リチウム粉末と固体電解質粉末と導電助剤とを加圧成形した電極を負極電極として利用した複数の全固体型非水電解質電池（電池α〜δ）を作製した。各電池α〜δの相違点は、後述する表１に示すように、負極電極の作製に使用する導電助剤の種類、および材料の混合比の少なくとも一つが異なることである。
【００４５】
≪電池αの製造方法≫
各電池αの製造方法は、以下に示すように共通である。まず、Ｌｉ２Ｓ−Ｐ２Ｓ５を主成分とする硫化物固体電解質粉末を８０ｍｇ秤量し、直径１０ｍｍの筒状ポリカーボネート型に入れ、面圧１ＭＰａでプレスした。これによって、円盤状のＳＥ層を形成することができる。
【００４６】
一方、静電噴霧法で膜厚１０ｎｍのＬｉＮｂＯ３を表面にコーティングしたＬｉＣｏＯ２粒子からなる正極活物質粉末と、ＳＥ層の作製に利用した硫化物固体電解質粉末と、を７０質量部：３０質量部の割合で混合した正極活物質混合体を作製した。ＬｉＣｏＯ２へのＬｉＮｂＯ３のコーティングは静電噴霧法により行なった。
【００４７】
また、Ｌｉ４Ｔｉ５Ｏ１２粒子からなる負極活物質粉末と、ＳＥ層の作製に利用した硫化物固体電解質粉末と、薄片状黒鉛（導電助剤）と、を４０質量部：６０質量部：５質量部の割合で混合した負極活物質混合体を作製した。薄片状黒鉛は不定形の平板状で、その平均厚さは０．５μｍ、その平均粒径は５μｍであった。また、薄片状黒鉛のｄ値を、Ｘ線広角回折によって測定したところ、０．３３７ｎｍであった。このような薄片状黒鉛は、天然黒鉛の粉砕または湿式法により得ることができる。
【００４８】
次に、筒状の型内に、１５ｍｇの正極活物質混合体、円盤状のＳＥ層、２２ｍｇの負極活物質混合体の順に配置し、面圧３６０ＭＰａでプレスした。そして、プレス形成体を型から抜き出して、そのプレス成形体に正負集電体を取り付けた状態でコインセル内に配置することで電池αを作製した。
【００４９】
≪電池β〜δの製造方法≫
電池β〜δの製造方法は、以下に示す点以外、電池αの製造方法と同様である。
【００５０】
［電池β］…負極活物質混合体における負極活物質粉末：硫化物固体電解質粉末：薄片状黒鉛＝４０質量部：６０質量部：１２質量部。
【００５１】
［電池γ］…負極活物質混合体に含有させる導電助剤が粒径数十ｎｍの粒子状のアセチレンブラック。負極活物質混合体における負極活物質粉末：硫化物固体電解質粉末：アセチレンブラック＝４０質量部：６０質量部：４質量部。
【００５２】
［電池δ］…負極活物質混合体に含有させる導電助剤が粒径数十ｎｍの粒子状のアセチレンブラック。負極活物質混合体における負極活物質粉末：硫化物固体電解質粉末：アセチレンブラック＝４０質量部：６０質量部：１２質量部。ここで、電池δは、型内からプレス成形体を抜き出す際、負極活物質層が崩れてしまい、電池として成り立たなかった。
【００５３】
≪試験≫
作製した電池α〜γを５０μＡ／ｃｍ２で充電し、充電後の各電池の抵抗をインピーダンスアナライザーで測定すると共に、各電池の放電容量（ｍＡｈ／ｃｍ２）を測定した。また、負極活物質層に含まれる負極活物質粉末の利用率（％）を測定した。利用率は、『測定した電池の放電容量』／『負極活物質層に含まれる負極活物質粉末の量から推測される理論上の放電容量（ＬＴＯの容量密度を１７５ｍＡｈ／ｇとして算出）』から求めた。その結果を表１に示す。なお、表１には、負極活物質層の構成も合わせて表示する。
【００５４】
【表１】
2012243645.tif 000003
【００５５】
表１における電池α，βと電池γとの比較から、負極活物質層の導電助剤として薄片状黒鉛を利用することで、電池の放電容量を向上させ、かつ電池の抵抗を低減できることが分かった。
【００５６】
また、表１における電池αと電池βとの比較から、活物質層における薄片状黒鉛の含有量を質量％で２〜１６とすることで、電池の放電容量を向上させ、かつ電池の抵抗を低減できることが分かった。
【００５７】
なお、本発明は、上述の実施の形態に限定されるわけではなく、本発明の要旨を逸脱しない範囲で適宜変更して実施することが可能である。
【産業上の利用可能性】
【００５８】
本発明電極は、充放電を繰り返すことを前提とした電気機器に使用される全固体型非水電解質電池の電極として好適に利用可能である。
【符号の説明】
【００５９】
１００  全固体型非水電解質電池
１  正極電極
１１  正極集電体  １２  正極活物質層
２  負極電極
２１  負極集電体  ２２  負極活物質層
３  固体電解質層（ＳＥ層）
【図１】
2012243645.tif 000004